(57)【要約】【課題】少ない回数のスプレー塗布だけで、低屈折率透光樹脂層を必要な膜厚にできる光拡散スクリーンとその製造方法を提供することを目的とする。【解決手段】光透過性基板（１）の上に所定の間隔で並列し形成され、断面形状が略三角形の立体遮光層（２）と、立体遮光層（２）を覆って第１の屈折率の低屈折率透光樹脂（４）を塗布して形成される低屈折率透光樹脂層（６）と、低屈折率透光樹脂層（６）を覆って第１の屈折率よりも屈折率の高い第２の屈折率の高屈折率透光樹脂を塗布して形成される高屈折率透光樹脂層（７）とを備え、低屈折率透光樹脂層（４）の中に透光微小粒子（５）が混入していることで、少ないスプレー塗布工程であっても低屈折率透光樹脂層の反射部膜厚を必要な厚さにできる。【選択図】図１
2009063849.tif 000002
【特許請求の範囲】
【請求項１】
入射された画像光を集光し拡散して透過させる光透過型の光拡散スクリーンにおいて、
光透過性基板の上に所定の間隔で並列し形成され、断面形状が略三角形の立体遮光層と、
前記立体遮光層を覆って第１の屈折率の低屈折率透明樹脂を塗布して形成される低屈折率透光樹脂層と、
前記低屈折率透光樹脂層を覆って前記第１の屈折率よりも屈折率の高い第２の屈折率の高屈折率透光樹脂を塗布して形成される高屈折率透光樹脂層とを備え、
前記低屈折率透光樹脂層の中に透光微小粒子が混入していることを特徴とする
光拡散スクリーン。
【請求項２】
前記透光微小粒子の屈折率が、前記第１の屈折率よりも低いことを特徴とする
請求項１に記載の光拡散スクリーン。
【請求項３】
前記透光微小粒子の平均粒子径が、低屈折率透光樹脂層の膜厚が０．８μｍ以上となるように調整されていることを特徴とする
請求項１に記載の光拡散スクリーン。
【請求項４】
前記低屈折率透光樹脂層の低屈折率透光樹脂層中の前記透光微小粒子の割合が、低屈折率透光樹脂層の膜厚が０．８μｍ以上となるように調整されていることを特徴とする
請求項１に記載の光拡散スクリーン。
【請求項５】
前記透光微小粒子の材料が、アモルファスシリカであることを特徴とする
請求項１に記載の光拡散スクリーン。
【請求項６】
入射された光線を集光し拡散して透過させる光透過型の光拡散スクリーンを製造するに際し、
断面形状が略三角形の立体遮光層を形成し、
透光微小粒子が混合された低屈折率透光樹脂を前記立体遮光層を覆って塗布して低屈折率透光樹脂層を形成し、
前記低屈折率透光樹脂層を覆って高屈折率透光樹脂を塗布して高屈折率透光樹脂層を形成する
光拡散スクリーンの製造方法。
【請求項７】
低屈折率透光樹脂をスプレー法によって前記立体遮光層に塗布して前記低屈折率透光樹脂層を形成する
請求項６に記載の光拡散スクリーンの製造方法。
【請求項８】
薬液供給タンク内で攪拌されている低屈折率透光樹脂をスプレー法によって前記立体遮光層に塗布して前記低屈折率透光樹脂層を形成する
請求項６に記載の光拡散スクリーンの製造方法。
【請求項９】
光透過型の光拡散スクリーンを備えた背面投射型ディスプレイ装置であって、
前記光拡散スクリーンとして請求項１に記載の光拡散スクリーンを用いたことを特徴とする
背面投射型ディスプレイ装置。
【発明の詳細な説明】
【技術分野】
【０００１】
本発明は背面投射型ディスプレイ装置の光拡散スクリーン技術に関するものである。
【背景技術】
【０００２】
近年、大画面ディスプレイへの需要が高まっており、この中でも手軽に大画面表示が可能な背面投射型ディスプレイ装置が期待されている。
図６は、一般的な背面投射型ディスプレイ装置２５を示す。
【０００３】
背面投射型ディスプレイ装置２５は、ＣＲＴ・液晶・マイクロミラーデバイスなどを画像源２７として用い、透過型スクリーン２９の背面から画像光２６を投射したディスプレイである。画像源２７より出射された画像光２６を、背面ミラー２８で反射させて、透過型スクリーン２９に導く構成となっている。
【０００４】
背面投射型ディスプレイ装置２５の輝度は、画像源２７から発せられる画像光の光量と、画像源２７内に設置されたマイクロミラーデバイスを含む光学レンズ群や、背面ミラー２８、透過型スクリーン２９など、光学系部材を通過するときに、各光学系部材を構成する材料の、光の吸収や散乱による損失を受けた後の光量との比で求まる全光線透過率によって決定される。特に、透過型スクリーン２９は、光学系部材の最終段に位置しているため、入射画像の忠実な再現と、広い光拡散と、高透過率とにより、観察者に対し、広い視野角で、明るく、高画質な画像を提供するデバイスとして重要である。
【０００５】
透過型スクリーン２９の模式図を図７に示す。
透過型スクリーン２９は、フレネルレンズ３１と光拡散スクリーン３２により構成されている。背面ミラー２８で反射されて透過型スクリーン２９に入射する画像光２６は、透過型スクリーン２９に到達した時、透過型スクリーン２９に対して角度を持って入射するため、フレネルレンズ３１を透過させることで、光拡散スクリーン３２に対して垂直に入射させることができる。光拡散スクリーン３２は、光拡散スクリーン１と立体遮光層２とで構成されており、入射した画像光２６を、光を拡散させる構造を持つレンズ３０によって左右方向に拡散させて、背面投射型ディスプレイ装置２５の視野角を向上させる役割を持つ。
【０００６】
このようにして、画像源２７より投射された画像光２６が拡大されて透過型スクリーン２９に投影される。しかし、実際には、光拡散スクリーン３２の画像光出射面１１より、外光３３が入射し、光拡散スクリーン表面で乱反射するため、背面投射型ディスプレイ装置２５のコントラストを著しく低下させてしまう。
【０００７】
このため光拡散スクリーン３２には、光を拡散させる役割を持つと同時に光拡散スクリーン３２の画像光出射面１１より入射する外光３３を吸収するために黒色の立体遮光層２を設けることで、高視野角、高コントラストのディスプレイとなっている。
【０００８】
特許文献１には図８に示す光拡散スクリーン３２が記載されている。
これは、光透過性基板１の上に、底辺が光透過性基板側にある略三角形の断面形状をした黒色の立体遮光層２が形成されており、立体遮光層２の露出した辺に、画像光２６の反射部９を設けている。
【０００９】
この構造により、光拡散スクリーン３２に入射した画像光２６は、遮光層開口部３を直接通過するか、反射部９で反射されて光拡散スクリーン３２から出射される。また、光拡散スクリーン３２に入射した外光３３の場合は、立体遮光層２に吸収されるため、乱反射を、大幅に低減できる。しかしながら、この構造では、遮光層開口部３の平坦面を入射光が直進透過し、視野角の中心輝度が極端に高くなるため、画面に輝度ムラが発生するという問題がある。
【００１０】
また、特許文献２には図９に示すように光拡散スクリーン３２の画像光入射面にプリズムレンズ３５を用いることで、光拡散スクリーンを透過した画像光を分散させているものが記載されている。この立体遮光層２は、高屈折率透明樹脂層７より低い屈折率を有する低屈折率透明樹脂４の中に、黒色の光吸収粒子３４が分散されている。黒色の光吸収粒子３４は球形状をしており、立体遮光層２の中で疎に分散されているため、反射部９の表面に光吸収粒子が露出する確率は、非常に低くなっている。光拡散スクリーン３２に入射した画像光２６が、立体遮光層２の反射部９に到達すると、スネルの法則により画像光２６は全反射して、画像光開口部３より出射される。したがって、光拡散スクリーンに入射した画像光は、反射部でほとんど吸収されずに画像光出射面１２から放出される。
【００１１】
しかしながら、この構造は、追加の基材上にプリズムレンズ３５を形成し接着するなど、材料費及び製造工数増によりコスト高となる。また、高屈折率透明樹脂層７に光吸収粒子３４を疎に分散して形成した立体遮光層２は、十分低い黒濃度が得られにくいという問題がある。
【００１２】
そこで、輝度均一性が良好で黒濃度が高く、低コストで製造できる構造として、図１０に示す光拡散スクリーン３２のような構成が考えられる。
これは、遮光層開口部３の付近の低屈折率透明樹脂層６と高屈折率透明樹脂層７の境界部に凹レンズ部８が形成されている。光拡散スクリーン３２の画像光入射面１０に入射した画像光２６が遮光層開口部３に直接入射した場合は、凹レンズ部８の拡散作用により、一旦集光された後に拡散して光拡散スクリーン３２から出射される。
【００１３】
また、光拡散スクリーン３２に入射した画像光２６が反射部９へ入射した場合は、立体遮光層２が画像光２６の入射角に対して臨界角以上となる傾斜を持っていると、低屈折率透明樹脂層６と高屈折率透明樹脂層７の境界で、スネルの法則により反射する。反射した画像光２６は、凹レンズ部８により、一旦集光した後に拡散され、画像光出射面１１から放出される。
【００１４】
図８の光拡散スクリーン３２の観察角度における光量を図１１（ａ）に、図１０の光拡散スクリーン３２の観察角度における光量を図１１（ｂ）に示す。
図１１（ｂ）は、図１１（ａ）と比べると特定の観察角度への画像光の集中が、大幅に改善されている。したがって、画像光の観察角度による明暗部分の差を補うことができ、あらゆる角度から見ても違和感のない透過型スクリーンを得ることができる。
【特許文献１】実開昭５６−１３４０３１号公報
【特許文献２】特開２００４−１１０００２号公報
【発明の開示】
【発明が解決しようとする課題】
【００１５】
しかしながら、図１０に示した従来の製造方法では、低屈折率透明樹脂層６を形成する際、スプレー法により低屈折率透明樹脂を吹き付けて塗布しているが、一回スプレー塗布しても、反射部上の低屈折率透明樹脂は、自重により遮光層開口部３に落下していってしまうため、画像光が反射部で全反射する膜厚とはならないという課題がある。
【００１６】
本発明は、前記従来の課題を解決するもので、少ない回数のスプレー塗布だけで、低屈折率透明樹脂層を必要な膜厚にできる光拡散スクリーンとその製造方法を提供することを目的とする。
【課題を解決するための手段】
【００１７】
本発明の請求項１記載の光拡散スクリーンは、入射された画像光を集光し拡散して透過させる光透過型の光拡散スクリーンにおいて、光透過性基板の上に所定の間隔で並列し形成され、断面形状が略三角形の立体遮光層と、前記立体遮光層を覆って第１の屈折率の低屈折率透光樹脂を塗布して形成される低屈折率透光樹脂層と、前記低屈折率透光樹脂層を覆って前記第１の屈折率よりも屈折率の高い第２の屈折率の高屈折率透光樹脂を塗布して形成される高屈折率透光樹脂層とを備え、前記低屈折率透光樹脂層の中に透光微小粒子が混入していることを特徴とする。
【００１８】
また、請求項１において、前記透光微小粒子の屈折率が、前記第１の屈折率よりも低いことを特徴とする。
また、請求項１において、前記透光微小粒子の平均粒子径が、低屈折率透光樹脂層の膜厚が０．８μｍ以上となるように調整されていることを特徴とする。
【００１９】
また、請求項１において、前記低屈折率透光樹脂層の低屈折率透光樹脂層中の前記透光微小粒子の割合が、低屈折率透光樹脂層の膜厚が０．８μｍ以上となるように調整されていることを特徴とする。
【００２０】
また、請求項１において、前記透光微小粒子の材料が、アモルファスシリカであることを特徴とする。
本発明の請求項６記載の光拡散スクリーンの製造方法は、入射された光線を集光し拡散して透過させる光透過型の光拡散スクリーンを製造するに際し、断面形状が略三角形の立体遮光層を形成し、透光微小粒子が混合された低屈折率透光樹脂を前記立体遮光層を覆って塗布して低屈折率透光樹脂層を形成し、前記低屈折率透光樹脂層を覆って高屈折率透光樹脂を塗布して高屈折率透光樹脂層を形成することを特徴とする。
【００２１】
また、請求項６において、低屈折率透光樹脂をスプレー法によって前記立体遮光層に塗布して前記低屈折率透光樹脂層を形成することを特徴とする。
また、請求項６において、薬液供給タンク内で攪拌されている低屈折率透光樹脂をスプレー法によって前記立体遮光層に塗布して前記低屈折率透光樹脂層を形成することを特徴とする。
【００２２】
本発明の背面投射型ディスプレイ装置は、光透過型の光拡散スクリーンを備えた背面投射型ディスプレイ装置であって、前記光拡散スクリーンとして請求項１に記載の光拡散スクリーンを用いたことを特徴とする。
【発明の効果】
【００２３】
本発明の透過型スクリーンの光拡散スクリーンによれば、立体遮光層上に覆って塗布される低屈折率透光樹脂中に、透光微小粒子を混入させるため、低屈折率透光樹脂を１回スプレー塗布するだけで、低屈折率透光樹脂層の反射部上での膜厚を、画像光が全反射する厚さにできる。
【発明を実施するための最良の形態】
【００２４】
以下に、本発明の光拡散スクリーンの製造方法の各実施の形態を図面に基づいて説明する。
（実施の形態１）
図１〜図４は本発明の実施の形態１を示す。
【００２５】
図１は、図６の透過型スクリーン２９に用いる光拡散スクリーン３２の断面図を示し、図２は光拡散スクリーン３２の一部切り欠きの斜視図を示す。
この光拡散スクリーン３２は、光透過性基板１の上に所定の間隔で並列して立体遮光層２が形成されている。
【００２６】
立体遮光層２は、ピッチ１２が９０μｍ、底部幅１３が６０μｍ、高さ１４が９０μｍの断面が略三角形の形状で、画像光２６を透過させる幅１５が３０μｍの遮光層開口部３が設けられており、反射部９は入射する画像光２６に対して反射臨界角以上の角度を持ち、画像光２６を反射させることで遮光層開口部３へ導く。
【００２７】
立体遮光層２の上には、低屈折率透光樹脂層としての低屈折率透明樹脂層６が形成されており、低屈折率透明樹脂層６の上は、さらに低屈折率透明樹脂層６よりも高い屈折率を持つ高屈折率透光樹脂層としての高屈折率透明樹脂層７で薄く覆われており、遮光層開口部３に凹レンズ部８が形成されている。
【００２８】
低屈折率透明樹脂層６は、高屈折率透明樹脂層７よりも低い屈折率を持つ低屈折率透明樹脂４に、低屈折率透明樹脂４と同じか低い屈折率を持つ透光微小粒子としての透明微小粒子５が混在している。
【００２９】
図３（ａ）〜（ｅ）は上記の光拡散スクリーンの製造工程を示す。
先ず、図３（ａ）では、立体遮光層２の形状とは凹凸が反転した立体遮光層転写金型１６の上に、立体遮光層形成樹脂１７を塗布した。この実施の形態では、立体遮光層形成樹脂１７には、カーボンブラックを５ｗｔ％混合した型成型用の２液混合ウレタン樹脂溶液を用いた。
【００３０】
次に図３（ｂ）では、硬化前の立体遮光層形成樹脂１７上に光透過性基板１を押し当て、上部より加圧した状態で立体遮光層形成樹脂１７を硬化させた。光透過性基板１には、正方形状の一辺が３０ｍｍのアクリル樹脂基板を用いた。２液混合ウレタン樹脂溶液の場合、２種類の溶液を混合させて、数１０分で反応硬化するため、２種類の溶液を混合後にすばやく立体遮光層転写金型１６に塗布して、光透過性基板１を押し当て、光透過性基板１の上部より加圧する必要がある。十分な硬化時間の後に、立体遮光層転写金型１６を取り除くと、図３（ｃ）のように、光透過性基板１上に並列してストライプ状に立体遮光層２が形成される。
【００３１】
次に図３（ｄ）に示すように、光透過性基板１の立体遮光層２が形成されている側より、透明微小粒子５と低屈折率透明樹脂４が混合した低屈折率透明樹脂層６を、スプレー法にて１回塗布により形成し、紫外線照射により硬化させた。ここでは低屈折率透明樹脂４として、透明紫外線硬化樹脂である米国Epoxy Technology社  登録商標：Epo-Tek  品名：ＯＧ１３４（屈折率１．５１）を使用した。透明微小粒子５としては、日本触媒社の球状アモルファスシリカ粒子、商品名：シーホスター  グレード：ＫＥ−Ｐ１００を使用し、低屈折率透明樹脂４と透明微小粒子５を攪拌混合することで、低屈折率透明樹脂層の形成材料を作製した。
【００３２】
球状アモルファスシリカ粒子ＫＥ−Ｐ１００は、平均粒径が１μｍの微小球状粒子で、屈折率は１．４３である。球状アモルファスシリカ粒子の混合割合を、０ｗｔ％、５ｗｔ％、１０ｗｔ％、１５ｗｔ％、２０ｗｔ％となるように、低屈折率透明樹脂を混合して、５種類の低屈折率透明樹脂層の形成材料を準備し、それぞれの低屈折率透明樹脂層の形成材料を用いて、光拡散スクリーンを作製した。
【００３３】
スプレーガンには、ノードソン社のスワールスプレイ型を用いた。スワールスプレイ型のスプレーガンは、スプレーガンの先端から霧化された溶液を、スワール渦状に噴出させる装置で、凹凸面にも均一に塗布できるという特徴がある。
【００３４】
なお、透明微小粒子５を攪拌混合させた低屈折率透明樹脂４は、静止状態で放置すると透明微小粒子５が沈降する。このため、スプレーガンに低屈折率透明樹脂を供給する薬液供給タンクには、攪拌手段が設けられ、攪拌することで透明微小粒子５の沈降を防いでいる。
【００３５】
低屈折率透明樹脂層６中の透明微小粒子５は、立体遮光層上にスプレー塗布されると、分子間力により立体遮光層２の反射部壁面に付着し、低屈折率透明樹脂６が自重により遮光層開口部３へ落下することを妨げる。また、透明微小粒子５と低屈折率透明樹脂４の表面張力により、透明微小粒子５の周囲に低屈折率透明樹脂４が集まるため、低屈折率透明樹脂層４の反射部上での膜厚を、微小粒子の直径程度まで厚くできる。遮光層開口部３に自然に図１に示すように凹レンズ部８が形成され、図３（ｄ）の形状となる。これにより、低屈折率透明樹脂層６が形成される。
【００３６】
低屈折率透明樹脂４に混合する透明微小粒子５が、画像光２６を吸収してしまうと全光線透過率が減少してしまうため、透明微小粒子は無色である必要がある。また、透明微小粒子５の屈折率が低屈折率透明樹脂よりも高い場合、透明微小粒子５に入り込んだ画像光２６は、全反射されずに立体遮光層２に吸収されてしまう。
【００３７】
このため、透明微小粒子５の屈折率は、低屈折率透明樹脂４と同じか、低い必要がある。アモルファスシリカ粒子は、前記条件を満たしており、また、低屈折率透明樹脂との反応性もほとんど無い上に、安価であるため、透明微小粒子５には最適な材料である。
【００３８】
次に図３（ｅ）に示すように、低屈折率透明樹脂層６の上に高屈折率透明樹脂層７となる高屈折率の透明紫外線硬化性樹脂を、高屈折率透明樹脂層７の高さが１００μｍとなるようにスプレー法にて塗布する。今回は、高屈折率の透明紫外線硬化樹脂として英国ノーランド社  品番：ＮＯＡ―８１（屈折率１．５６）を用いた。塗布の後、紫外線硬化を行い光拡散スクリーン２９を作成した。
【００３９】
ところで、光をスネルの法則で全反射させる場合、エバネッセント波と呼ばれる光の滲み出しが発生するが、光の滲み出し量は波長程度であり、低屈折率層を波長以上の厚みにしなければ、全反射は起こらないことが知られている。このため、低屈折率透明樹脂層６の厚さは、反射部で可視光の最大波長である８００ｎｍ以上の厚みが必要である。
【００４０】
そこで、反射部の膜厚を確認するために、透明微小粒子の混合割合が、０ｗｔ％、５ｗｔ％、１０ｗｔ％、１５ｗｔ％、２０ｗｔ％である光拡散スクリーンの反射部断面の顕微鏡観察を行った。
【００４１】
すると、透明微小粒子５が０％の光拡散スクリーンでは、スプレー塗布を１回行った場合、反射部の低屈折率透明樹脂層６の膜厚は０．２〜０．３μｍにしかならず、低屈折率透明樹脂層の形成材料の噴出量を増やしてスプレーしても、低屈折率透明樹脂は硬化前に凹レンズ部８に流れてしまい、凹レンズ部８の位置が光入射面側に上昇するだけで、反射部の膜厚はほとんど変化しなかった。
【００４２】
透明微小粒子５が５ｗｔ％の光拡散スクリーンでは、図４（ｂ）のように、透明微小粒子周囲には、表面張力により低屈折率透明樹脂が集まるが、透明微小粒子同士の間隔が広いため、その間の低屈折率透明樹脂層の膜厚は、０．２〜０．３μｍとなってしまった。
【００４３】
透明微小粒子５が１０ｗｔ％の光拡散スクリーンでは、図４（ａ）のように、透明微小粒子が適度な間隔であり、その間の低屈折率透明樹脂層の膜厚も０．８μｍ以上であった。
【００４４】
透明微小粒子５が１５ｗｔ％の光拡散スクリーンでは、図４（ｃ）に示すように、透明微小粒子５の凝集が起こっており、複数個の透明微小粒子が凝集した集合体が、全体にまばらに形成された。複数の透明微小粒子集合体の間は、独立した透明微小粒子がほとんど見られず、低屈折率透明樹脂層の膜厚は０．３μｍ程度となってしまっていた。
【００４５】
透明微小粒子５が２０ｗｔ％の場合は、低屈折率透明樹脂に透明微小粒子を混合したときに粘度が増大し、スプレーガンで十分な霧化が行われないため、低屈折率透明樹脂層の均一な塗布を行うことができなかった。
【００４６】
次に、こここで作成した光拡散スクリーンについて、全光線透過率の測定を行い評価した。全光線透過率の測定は、濁度計（日本電色工業社製  ＮＤＨ２０００）を用いた。濁度計は、正面から試料に対して垂直に入射した光量を１００％としたときに、どのくらいの光線が試料の裏面に透過するかを測定する装置である。この測定の結果、
透明微小粒子が  ０ｗｔ％の光拡散スクリーンの透過率３５．２％
透明微小粒子が  ５ｗｔ％の光拡散スクリーンの透過率４０．５％
透明微小粒子が１０ｗｔ％の光拡散スクリーンの透過率４５．６％
透明微小粒子が１５ｗｔ％の光拡散スクリーンの透過率４１．２％
透明微小粒子が２０ｗｔ％の光拡散スクリーンの透過率１９．６％
のように、透明微小粒子が１０ｗｔ％の光拡散スクリーンが４５．６％と一番透過率がよく、透明微小粒子５の量が多くなっても、少なくなっても、全光線透過率が低下することがわかる。この結果は、顕微鏡による断面観察結果と一致している。
【００４７】
このように、低屈折率透明樹脂層６の形成材料に、低屈折率透明樹脂４と、１０ｗｔ％の透明微小粒子５を混合したものを用いることによって、１回のスプレー塗布で反射部の低屈折率透明樹脂層が全反射を起こす膜厚となり、全光線透過率が向上し、背面投射型ディスプレイを明るくする効果がある。
【００４８】
また、本発明の実施の形態１の光拡散スクリーンによれば、良好な反射率を示す低屈折率透明樹脂層を、１回のスプレー塗布で形成することが可能となり、製造工程を大幅に簡略化する効果がある。
【００４９】
なお、低屈折率透明樹脂層６の低屈折率透明樹脂４に混ぜる透明微小粒子５の割合は、１０ｗｔ％の場合に、低屈折率透明樹脂層の膜厚が０．８μｍ以上となり、実用的な光拡散スクリーンを作成できる。
【００５０】
（実施の形態２）
図５は本発明の実施の形態２を示す。
この実施の形態２では、低屈折率透明樹脂層６の低屈折率透明樹脂４に混ぜる透明微小粒子５の割合を１０ｗｔ％に固定し、粒子径を変更した例を示す。
【００５１】
実施の形態２での光拡散スクリーンの製造プロセスは、実施の形態１と同じであるが、混合する透明微小粒子５には、日本触媒社の球状アモルファスシリカ粒子  商品名：シーホスター
グレード：ＫＥ−Ｐ１０    （平均粒径０．１μｍ）
グレード：ＫＥ−Ｐ５０    （平均粒径０．５μｍ）
グレード：ＫＥ−Ｐ１００  （平均粒径１．０μｍ）
グレード：ＫＥ−Ｐ２５０  （平均粒径２．５μｍ）
を、一試料に対して１種類、計４種類の低屈折率透明樹脂層の形成材料を準備した。また、透明微小粒子を混合しない低屈折率透明樹脂層の形成材料も準備した。これらを、それぞれスプレー塗布することで、５種類の光拡散スクリーンを得た。
【００５２】
この光拡散スクリーンの反射部の断面について顕微鏡観察を行った。
球状アモルファスシリカ粒子の平均粒径が０．１μｍの場合、図５（ｃ）のように透明微小粒子が屈折率透明樹脂に埋もれたようになっており、反射部膜厚も０．２〜０．３μｍと、ほとんど透明微小粒子を入れない場合と厚さが変わらなかった。
【００５３】
球状アモルファスシリカ粒子の平均粒径が０．５μｍの場合、図５（ｂ）のように図５（ｃ）よりも厚く塗布することができたが、透明微小粒子間の低屈折率透明樹脂の厚さは、０．４μｍ程度であった。
【００５４】
球状アモルファスシリカ粒子の平均粒径が１．０μｍの場合、図５（ａ）のように、良好な低屈折率透明樹脂層が形成され、反射部で０．８μｍの膜厚が得られた。
球状アモルファスシリカ粒子の平均粒径が２．５μｍの場合、透明微小粒子５がほとんど反射部に残らず、凹レンズ部に流れてしまった。このため、反射部の膜厚は、０．２〜０．３μｍ程度となった。
【００５５】
次に、この各光拡散スクリーンについて、全光線透過率の測定を行い評価した。
全光線透過率の測定は、濁度計（日本電色工業社製  ＮＤＨ２０００）を用いた。この測定の結果、
透明微小粒子が混入されていない光拡散スクリーンの透過率          ３５．２％
透明微小粒子の平均粒子径が０．１μｍの光拡散スクリーンの透過率  ３４．９％
透明微小粒子の平均粒子径が０．５μｍの光拡散スクリーンの透過率  ４１．３％
透明微小粒子の平均粒子径が１．０μｍの光拡散スクリーンの透過率  ４５．６％
透明微小粒子の平均粒子径が２．５μｍの光拡散スクリーンの透過率  ３６．６％
のように、透明微小粒子５の平均粒子径が１．０μｍの場合に、４５．６％と最も全光線透過率が高いことがわかる。
【００５６】
このように、低屈折率透明樹脂層６の低屈折率透明樹脂４に平均粒径が１．０μｍの透明微小粒子５を混合したものを用いることによって、１回のスプレー塗布で反射部の低屈折率透明樹脂層が全反射を起こす膜厚となり、全光線透過率が向上し、背面投射型ディスプレイを明るくする効果がある。
【００５７】
また、本発明の実施の形態２の光拡散スクリーンによれば、良好な反射率を示す低屈折率透明樹脂層を、１回のスプレー塗布で形成することが可能となり、製造工程を大幅に簡略化する効果がある。
【００５８】
なお、低屈折率透明樹脂４中の透明微小粒子５の割合が１０ｗｔ％の場合は、透明微小粒子５の平均粒子径が１．０μｍの場合に低屈折率透明樹脂層の膜厚が０．８μｍ以上となり、実用的な光拡散スクリーンを作成できる。
【産業上の利用可能性】
【００５９】
本発明にかかる光拡散スクリーンは、良好な反射膜の形成を、簡単な工程で製造することが可能であり、背面投射型ディスプレイ等として有用である。
【図面の簡単な説明】
【００６０】
【図１】本発明の実施の形態１の光拡散スクリーンの拡大断面図
【図２】同実施の形態の光拡散スクリーンの概略斜視図
【図３】同実施の形態の光拡散スクリーンの製造工程図
【図４】同実施の形態の光拡散スクリーンの反射部拡大断面図
【図５】本発明の実施の形態２の光拡散スクリーンの反射部拡大断面図
【図６】一般的な背面投射型ディスプレイの断面構造を模式的に示す図
【図７】一般的な透過型スクリーンの断面図
【図８】特許文献１に記載された光拡散スクリーンの拡大断面図
【図９】特許文献２に記載された光拡散スクリーンの拡大断面図
【図１０】光拡散スクリーンの拡大断面図
【図１１】光拡散スクリーンの観察角度における光量を示す図
【符号の説明】
【００６１】
１    光透過性基板
２    立体遮光層
３    遮光層開口部
４    低屈折率透明樹脂（低屈折率透光樹脂）
５    透明微小粒子（透光微小粒子）
６    低屈折率透明樹脂層（低屈折率透光樹脂層）
７    高屈折率透明樹脂層（高屈折率透光樹脂層）
８    凹レンズ部
９    反射部
１０    画像光入射面
１１    画像光出射面
１２    立体遮光層ピッチ
１３    立体遮光層底部幅
１４    立体遮光層高さ
１５    立体遮光層開口部幅
１６    立体遮光層転写金型
１７    立体遮光層形成樹脂
２５    背面投射型ディスプレイ装置
２６    画像光
２７    画像源
２８    背面ミラー
２９    透過型スクリーン
３１    フレネルレンズ
３２    光拡散スクリーン
３３    外光
３５    プリズムレンズ
【図１】
2009063849.tif 000003
【図２】
2009063849.tif 000004
【図３】
2009063849.tif 000005
【図４】
2009063849.tif 000006
【図５】
2009063849.tif 000007
【図６】
2009063849.tif 000008
【図７】
2009063849.tif 000009
【図８】
2009063849.tif 000010
【図９】
2009063849.tif 000011
【図１０】
2009063849.tif 000012
【図１１】
2009063849.tif 000013